(57)【要約】【課題】水素吸着（吸蔵）量が改善された水素吸蔵炭素材料及びその製造方法を提供する。【解決手段】層間にピラーを有する層状炭素材料であるピラー含有層状炭素材料と、該ピラー含有層状炭素材料の細孔構造内に含有されるリチウム元素とを含む水素吸蔵炭素材料及びその製造方法が提供される。水素吸蔵炭素材料を構成するピラー含有層状炭素材料の平均層間距離は１．２ｎｍ以上であることが好ましい。【選択図】図１
2018038987.tif 000002
【特許請求の範囲】
【請求項１】
層間にピラーを有する層状炭素材料であるピラー含有層状炭素材料と、
前記ピラー含有層状炭素材料の細孔構造内に含有されるリチウム元素と、
を含む、水素吸蔵炭素材料。
【請求項２】
前記ピラー含有層状炭素材料の平均層間距離が１．２ｎｍ以上である、請求項１に記載の水素吸蔵炭素材料。
【請求項３】
比表面積が２５０ｍ2／ｇ以下である、請求項１又は２に記載の水素吸蔵炭素材料。
【請求項４】
前記ピラーがシリコン元素を含む、請求項１〜３のいずれか１項に記載の水素吸蔵炭素材料。
【請求項５】
層状炭素材料の層間にピラーを形成してピラー含有層状炭素材料を得る工程と、
前記ピラー含有層状炭素材料の細孔構造内にリチウム元素を含有させる工程と、
を含む、水素吸蔵炭素材料の製造方法。
【請求項６】
層状炭素材料とシリル化剤とを反応させることにより前記ピラー含有層状炭素材料を得る、請求項５に記載の水素吸蔵炭素材料の製造方法。
【請求項７】
前記ピラー含有層状炭素材料にリチウムイオンを含む液を接触させることにより、前記ピラー含有層状炭素材料の細孔構造内にリチウム元素を含有させる、請求項５又は６に記載の水素吸蔵炭素材料の製造方法。
【請求項８】
層状炭素材料が酸化黒鉛である、請求項５〜７のいずれか１項に記載の水素吸蔵炭素材料の製造方法。
【発明の詳細な説明】
【技術分野】
【０００１】
本発明は、内部に水素を吸蔵することができる水素吸蔵炭素材料及びその製造方法に関する。
【背景技術】
【０００２】
水素は、使用しても二酸化炭素を排出しないことや、水や化合物から無尽蔵に作り出すことができること等のメリットから、次世代のエネルギーとして注目されている。また、これらの特徴から、国として水素社会実現を推進し、さまざまな自治体でも水素をエネルギーとして活用するための検討が開始されている。
【０００３】
しかし、水素は、常温常圧において気体状態であるため、貯蔵や運搬が困難であるという問題がある。また水素は、あらゆるガスの中で最小の密度と最大の拡散率を有するために漏洩しやすい。さらに水素は、燃焼性・爆発性が高いため、漏洩すると爆発の危険があるという問題もあり、活用のうえで大きな障害となっている。
【０００４】
したがって、水素エネルギーを用いたエネルギーシステムの実用化に向けて、気体状態にある水素を、効率的かつ安全に、小体積内に貯蔵する技術の開発が進められており、高圧ガスとして貯蔵する方法、液化水素として貯蔵する方法、水素吸蔵材料を用いる方法などが提案されている。しかし、高圧ガスとして貯蔵する方法では、貯蔵容器としてボンベのような非常に強固な金属製の耐圧容器を用いる必要があるため、容器自体がきわめて重くなる。また高圧ガスとして貯蔵する方法は、貯蔵密度が非常に小さく、貯蔵効率が低いという問題があるだけでなく、高圧であるため、安全面にも問題を有していた。
【０００５】
これに対して、液化水素として貯蔵する方法では、水素の貯蔵密度を７０ｍｇ／ｃｃ程度まで高くすることができるが、水素を液化するために−２５０℃以下に冷却するエネルギーが必要になる上、冷却装置などの付加的な装置が要求され、システムが煩雑になるという問題があった。
【０００６】
一方、水素吸蔵材料としては、例えば、ランタンニッケル系、バナジウム系、マグネシウム系等の水素吸蔵合金が従来知られている。しかし、水素吸蔵合金は、金属合金であるために重い。また水素吸蔵合金は、水素ガスの吸蔵・放出の繰り返しによって、徐々に、構造が破壊され、性能が劣化するという問題がある上、合金の組成によっては、資源的な問題や、環境的な問題も生じる可能性がある。そこで近年、水素吸蔵材料として、比較的軽くて、資源的又は環境的な問題が生じにくい炭素材料に注目が集まっており、種々の角度から研究開発がなされている〔例えば特開２００３−１９２３１６号公報（特許文献１）及び特開２００６−３２０８５３号公報（特許文献２）〕。
【０００７】
特許文献１には、グラファイト酸化物層状体の層間に金属又は半金属の化合物を主体とするピラーを形成させてなる多孔質グラファイト複合材料が記載されている。ただし、特許文献１は、この多孔質グラファイト複合材料の水素吸蔵への適用に関して言及していない。特許文献２には、酸化黒鉛の層間を広げるためにリチウム等を含む有機金属反応剤を反応させることにより酸化黒鉛の層間を広げた黒鉛層間複合体である黒鉛系水素吸蔵材料が記載されている。
【先行技術文献】
【特許文献】
【０００８】
【特許文献１】特開２００３−１９２３１６号公報
【特許文献２】特開２００６−３２０８５３号公報
【発明の概要】
【発明が解決しようとする課題】
【０００９】
本発明の目的は、水素吸着（吸蔵）量が改善された水素吸蔵炭素材料及びその製造方法を提供することにある。
【課題を解決するための手段】
【００１０】
本発明は、以下に示す水素吸蔵炭素材料及びその製造方法を提供する。
［１］層間にピラーを有する層状炭素材料であるピラー含有層状炭素材料と、
前記ピラー含有層状炭素材料の細孔構造内に含有されるリチウム元素と、
を含む、水素吸蔵炭素材料。
【００１１】
［２］前記ピラー含有層状炭素材料の平均層間距離が１．２ｎｍ以上である、［１］に記載の水素吸蔵炭素材料。
【００１２】
［３］比表面積が２５０ｍ2／ｇ以下である、［１］又は［２］に記載の水素吸蔵炭素材料。
【００１３】
［４］前記ピラーがシリコン元素を含む、［１］〜［３］のいずれかに記載の水素吸蔵炭素材料。
【００１４】
［５］層状炭素材料の層間にピラーを形成してピラー含有層状炭素材料を得る工程と、
前記ピラー含有層状炭素材料の細孔構造内にリチウム元素を含有させる工程と、
を含む、水素吸蔵炭素材料の製造方法。
【００１５】
［６］層状炭素材料とシリル化剤とを反応させることにより前記ピラー含有層状炭素材料を得る、［５］に記載の水素吸蔵炭素材料の製造方法。
【００１６】
［７］前記ピラー含有層状炭素材料にリチウムイオンを含む液を接触させることにより、前記ピラー含有層状炭素材料の細孔構造内にリチウム元素を含有させる、［５］又は［６］に記載の水素吸蔵炭素材料の製造方法。
【００１７】
［８］層状炭素材料が酸化黒鉛である、［５］〜［７］のいずれかに記載の水素吸蔵炭素材料の製造方法。
【発明の効果】
【００１８】
本発明によれば、水素吸着（吸蔵）量が改善された水素吸蔵炭素材料及びその製造方法を提供することができる。
【図面の簡単な説明】
【００１９】
【図１】実施例１に係る水素吸蔵炭素材料のＳＥＭ写真（２７００倍）である。
【図２】比較例１に係る水素吸蔵炭素材料のＳＥＭ写真（１５００倍）である。
【図３】比較例２に係る水素吸蔵炭素材料のＳＥＭ写真（３０００倍）である。
【図４】参考例に係る天然黒鉛のＳＥＭ写真（１５００倍）である。
【図５】実施例１、比較例１及び比較例２について、圧力と水素吸着量との関係を測定した結果を示す図である。
【図６】実施例１に係る水素吸蔵炭素材料の熱処理後の試料のＸ線回折図である。
【発明を実施するための形態】
【００２０】
＜水素吸蔵炭素材料＞
本発明に係る水素吸蔵炭素材料は、層間にピラーを有する層状炭素材料であるピラー含有層状炭素材料と、このピラー含有層状炭素材料の細孔構造内に含有されるリチウム元素とを含むものである。リチウム元素を含有している細孔が、水素の吸着サイトとなり得る。ピラーとは、層状炭素材料の層間距離を広げることができる柱状構造部である。ピラーは通常、層状炭素材料を構成する炭素層から、これと隣り合う炭素層まで延びている。本発明に係る水素吸蔵炭素材料においてピラーは、それぞれの層間に複数配置されており、これら複数のピラーは通常、離間して配置されている。
【００２１】
層間にピラーが形成されたピラー含有層状炭素材料は、ピラーを形成していない層状炭素材料に比べて、より大きい層間距離を有することができる。また、ピラーの形成により層状炭素材料の細孔構造を制御することができる。したがって、ピラーを形成することにより、水素の物理吸着サイトを増大させることができる。また、細孔構造内にリチウム元素（Ｌｉ）を配置させることにより水素の化学吸着サイトを増大させることができるとともに水素を選択的に吸着できるようなサイズの細孔の数を増やすことができる。
【００２２】
本発明に係る水素吸蔵炭素材料は、上記物理吸着サイトの増大と上記化学吸着サイトの増大とによって水素吸着（吸蔵）量を向上させることができるものと考えられるが、下記の実施例の項の記載からも明らかなように、本発明によって得られる水素吸着量の向上効果は、意外にも、物理吸着サイトの増大による水素吸着量の向上効果と化学吸着サイトの増大による水素吸着量の向上効果とを単純に足し合わせたものではなく、それを有意に超える相乗的な効果となっている。
【００２３】
本発明に係る水素吸蔵炭素材料に含有されるピラーは、例えば、シリコン元素を含む構造からなる。ピラーは、好ましくは細長い形状を有しており、具体的には、シルセスキオキサン構造又はシロキサン構造を有するものであることができる。
【００２４】
ピラーを層状炭素材料の層間に形成することにより、ピラーを形成しない場合に比べて、層間距離を大きくすることができる。水素吸着量を向上させる観点から、水素吸蔵炭素材料を構成するピラー含有層状炭素材料における平均層間距離は、好ましくは１．２ｎｍ以上であり、より好ましくは１．５ｎｍ以上である。平均層間距離は、層状炭素材料とピラー形成用試剤（後述）との反応量比の調整によって制御し得る。平均層間距離は、通常２．３ｎｍ以下である。
【００２５】
ピラー含有層状炭素材料の細孔構造内に含有されるリチウム元素は、例えば、ピラー含有層状炭素材料の層間であって、隣り合うピラーによって構築される細孔内に配置され、通常は、ピラーを形成するものではない。リチウム元素は、イオンの形態でピラー含有層状炭素材料に含有されていてもよいし、金属単体の形態でピラー含有層状炭素材料に含有されていてもよい。
【００２６】
本発明に係る水素吸蔵炭素材料が良好な水素吸着量を示すことができる要因の少なくとも一部は、上述のように、ピラーによって構築される細孔内にリチウム元素を配置することにより、そのリチウムによって化学吸着サイトが増大することに加え、水素を選択的に吸着できるようなサイズの細孔の数を増やすことができるためであると考えられる。この観点から、水素吸蔵炭素材料は、比較的多くのリチウム元素を含有することが好ましい。例えば、ピラーが、シルセスキオキサン構造又はシロキサン構造を有する場合のようにシリコン元素を含むものであるとき、水素吸蔵炭素材料に含まれるリチウム元素（Ｌｉ）とシリコン元素（Ｓｉ）との比は、原子比で、Ｌｉ／Ｓｉ＝１．５〜６程度とすることができる。
【００２７】
また、ピラーが、シルセスキオキサン構造又はシロキサン構造を有する場合のようにシリコン元素を含むものであるとき、水素吸蔵炭素材料におけるシリコン元素（Ｓｉ）と炭素（Ｃ）との含有量比（Ｓｉ／Ｃ）は、原子比で、通常１〜４程度である。
【００２８】
水素吸蔵炭素材料は、ピラー含有層状炭素材料の細孔構造内に、リチウム元素以外の物質をさらに含有していてもよい。当該物質は、例えば、液体又は固体の有機化合物である。リチウム元素に加えて、リチウム元素以外の物質を細孔構造内に含有させることによっても、水素吸蔵炭素材料の水素吸着量を改善することが可能である。
【００２９】
水素吸蔵炭素材料は、実施例の項の記載に従って測定される窒素ガス吸着法による比表面積（ＢＥＴ比表面積）が、２５０ｍ2／ｇ以下であることが好ましく、１５０ｍ2／ｇ以下であることがより好ましく、１００ｍ2／ｇ以下であることがさらに好ましい。水素吸蔵炭素材料の比表面積は、ゼロ又はその近傍であってもよい。上記測定方法に従う比表面積が小さいことは、窒素（Ｎ2）のような、水素に比べてサイズの大きい物質を吸着できる細孔が少ないことを意味する。したがって、上記測定方法に従う比表面積が小さいことは、水素吸着量の改善に有利となり得る。
【００３０】
＜水素吸蔵炭素材料の製造方法＞
本発明に係る水素吸蔵炭素材料は、層状炭素材料の層間にピラーを形成してピラー含有層状炭素材料を得る工程と、当該ピラー含有層状炭素材料の細孔構造内にリチウム元素を含有させる工程とを含む方法によって作製することができる。
【００３１】
水素吸蔵炭素材料を構成する層状炭素材料は、層状を有する限り特に限定されない。後述するように、水素吸蔵炭素材料を構成する層状炭素材料は、酸化黒鉛を原料として作製することができる。酸化黒鉛の原料となる原料黒鉛は、人造黒鉛、天然黒鉛、ヘテロ黒鉛、薄片グラファイト（例えば、エア・ウォーター（株）製のもの）等であってよい。常用の酸化剤で原料黒鉛を処理することにより、層間に酸素原子が導入された酸化黒鉛を得ることができる。ピラー形成に供される酸化黒鉛及びその原料となる黒鉛としては、それらが有する層構造の秩序が乱されていないものを用いることが好ましい。例えば、ピラー形成に先立って酸化黒鉛に超音波処理や粉砕処理を施すと、層構造の秩序が乱されやすく、その結果、得られる水素吸蔵炭素材料は、水素を安定して吸蔵する能力が低下することがある。
【００３２】
ピラー含有層状炭素材料は、酸化黒鉛等の層状炭素材料とピラー形成用試剤とを反応させることによって得ることができる。シルセスキオキサン構造又はシロキサン構造を有するピラーを形成する場合、ピラー形成用試剤としては、シリル化剤を好適に用いることができる。シリル化剤を用いる場合、ピラーはシリコン元素（Ｓｉ）を含む。シリル化剤の具体例は、ジメチルジクロロシラン、ジエチルジクロロシラン、ジイソプロピルジクロロシラン等のジクロロシラン；メチルトリクロロシラン、エチルトリクロロシラン、イソプロピルトリクロロシラン等のトリクロロシラン；テトラクロロシラン；ジメチルジアルコキシシラン、ジエチルジアルコキシシラン、ジイソプロピルジアルコキシシラン、３−アミノプロピルメチルジアルコキシシラン等のジアルコキシシラン；メチルトリアルコキシシラン、エチルトリアルコキシシラン、イソプロピルトリアルコキシシラン、３−アミノプロピルトリアルコキシシラン等のトリアルコキシシラン；テトラアルコキシシラン等が挙げられる。アルコキシとしては、メトキシ、エトキシ、プロポキシ等が挙げられる。
【００３３】
シルセスキオキサン構造又はシロキサン構造を有するピラーを形成するうえでは、シリル化剤として、ジクロロシラン、トリクロロシラン、ジアルコキシシラン、トリアルコキシシラン等の２官能又は３官能の（ハロゲン原子、アルコキシ基等の加水分解性基を分子内に２個又は３個有する）シラン化合物を用いることが好ましい。
【００３４】
酸化黒鉛等の層状炭素材料と、シリル化剤等のピラー形成用試剤とを反応させる際、層状炭素材料に対してピラー形成用試剤を段階的に反応させることは、長さの揃った細長いピラー前駆体を均一な分布で成長させやすい点で有利である。これにより、層状炭素材料の層間に均一にリチウム元素を配置することが可能となる。
【００３５】
ピラー形成用試剤と反応させた後は、熱処理（焼成、熱還元）を行うことが好ましい。これにより、ピラー前駆体からピラー、例えばシルセスキオキサン構造又はシロキサン構造を有するピラーが形成されるとともに、ピラーの安定化が図られたピラー含有層状炭素材料を得ることができる。熱処理の温度は、例えば３００〜７００℃である。
【００３６】
酸化黒鉛等の層状炭素材料と、シリル化剤等のピラー形成用試剤との反応は、これらを接触させた状態で、必要に応じて加温しながら静置することで進行させることが可能である。このようにして得られたピラー含有層状炭素材料に対して上記の熱処理を施す方法によれば、炭素材料の層状構造が維持されたピラー含有層状炭素材料、ひいては水素吸蔵炭素材料を得ることができる。層状構造の維持は、水素吸着量の改善に有利となり得る。
【００３７】
ピラー含有層状炭素材料の細孔構造内にリチウム元素を含有させることにより本発明に係る水素吸蔵炭素材料を得ることができる。
【００３８】
リチウム元素をピラー含有層状炭素材料の細孔構造内に含有させる方法としては、例えば、ピラー含有層状炭素材料にリチウムイオンを含む液を接触させる方法、リチウム化合物をピラー含有層状炭素材料に含浸させた後に焼結する方法、ピラー含有層状炭素材料にリチウム金属を接触させる方法などを挙げることができる。リチウムイオンを含む液は、例えば、リチウム塩やリチウム錯体を含む液である。上述のように、ピラー含有層状炭素材料の細孔構造内に、リチウム元素以外の物質をさらに含有していてもよい。
【実施例】
【００３９】
以下、実施例及び比較例を示して本発明をさらに具体的に説明するが、本発明はこれらの例によって限定されるものではない。各種測定は、以下の方法に従った。
【００４０】
（１）平均粒子径の測定
試料粉末を試料台に貼り付けたカーボンテープに押し付けて固定した。これをＳＥＭ測定装置（日本電子製  ＪＳＭ６０１０Ｐｌｕｓ）に導入し、加速電圧１５ｋＶ、測定温度２５℃の条件下で拡大倍率２７００倍のＳＥＭ画像を取得した。得られた画像から任意で粒子を５０個選択した。選択した５０個の粒子の最大粒径を測定し、それらの平均値を平均粒子径とした。結果を表１に示す。
【００４１】
（２）比表面積の測定
試料粉末をグローブボックス中で試料管に入れ、重量測定後、窒素ガス吸着測定装置（マイクロトラックベル製  ＢｅｌＳｏｒｐ−ｍａｘ）にセットした。真空下２００℃で前処理を５時間行い、測定温度−１９６℃で窒素ガス吸着測定を行った。得られた吸着等温線をもとにＢＥＴ法により比表面積を求めた。結果を表１に示す。
【００４２】
（３）平均層間距離の測定
試料粉末をグローブボックス中で専用の気密ホルダーにセットし、空気を遮断した状態でＸ線回折測定を行った。観測された回折ピークのうち、強度が最も高いピークを（002）回折線として、この回折線ピークの極大値における面間隔を平均層間距離とした。結果を表１に示す。測定条件は次のとおりである。
【００４３】
測定装置        ：ブルカーエイエックス  Ｄ２Ｐｈａｓｅｒ、
測定角度範囲２θ：５〜３０°、
管電流、管電圧  ：１０ｍＡ、３０ｋＶ、
測定温度        ：２５℃。
【００４４】
（４）構成元素の同定
実施例１の水素吸蔵炭素材料について熱処理（昇温速度５℃／分で８００℃まで加熱）を行った後の残存試料（白色粉末）についてＸ線回折測定を行った。結果を図６に示す。測定条件は、上記（３）と同じである。
【００４５】
（５）水素吸着量の測定
下記の条件にて、水素吸着測定を実施し、圧力を変化させたときの水素吸着量を測定した。結果を図５に示す。図５において、横軸は圧力（Ｔｏｒｒ）、縦軸は水素吸着量（ＮＬ／ｋｇ）を示す。
【００４６】
測定装置        ：ベルソープＭＡＸ（日本ベル製）、
試料の前処理条件：２５０℃、真空下、一晩、
測定温度        ：２５℃、
測定圧力範囲    ：０〜７０００Ｔｏｒｒ。
【００４７】
具体的にはまず、１ｇを目安に試料を正確に計りとり、サンプル管に封入した。サンプル管内を真空に引いた後、２５０℃で一晩、熱処理を行い、試料に含まれる水分及び不純物を取り除いた。次いで、サンプル管内に徐々に水素ガスを導入して水素を吸着させ、各測定圧力における水素吸着量を測定した。水素ガスは、圧力が７０００Ｔｏｒｒになるまで導入した。
【００４８】
＜実施例１＞
（１）ピラー含有層状炭素材料の作製
（１−１）酸化黒鉛の作製
５００ｍＬビーカーに入れた天然黒鉛（伊藤黒鉛社製の「Ｚ−５Ｆ」）１０ｇに、温度６０℃で発煙硝酸（Ｎａｃａｌａｉ  Ｔｅｓｑｕｅ社製）２００ｍＬを加え、さらに塩素酸カリウム（Ｎａｃａｌａｉ  Ｔｅｓｑｕｅ社製）８０ｇを少量ずつ加えて、５時間撹拌した。その後、大気中において、ビーカー中の混合溶液を純水２．５Ｌ中に投入し、吸引濾過を行った後、濾別した固体を６０℃で乾燥させることにより、酸化黒鉛１５ｇを得た。
【００４９】
（１−２）ピラー含有層状炭素材料の作製
ｉ）アルゴン雰囲気のグローブボックス内にて、上記（１−１）で得られた酸化黒鉛２００ｍｇをスクリュー管に入れ、これにｎ−ブチルアミン３．６ｍＬを加え、６０℃で１時間静置した。
ｉｉ）その後、アルゴン雰囲気のグローブボックス内にて、上記スクリュー管に低水分トルエン（Ｎａｃａｌａｉ  Ｔｅｓｑｕｅ社製）４０ｍＬ、及びメチルトリクロロシラン（信越化学工業社製）３．３ｍＬを加えた後、密閉して６０℃で１日静置し、シリル化反応を行った。
ｉｉｉ）その後、２０００ｒｐｍ、２０分の条件で遠心分離による固液分離を行った。
ｉｖ）次いで、低水分トルエン（Ｎａｃａｌａｉ  Ｔｅｓｑｕｅ社製）４０ｍＬを加え、２０００ｒｐｍ、２０分の条件で遠心分離による固液分離を行って、洗浄処理を施した。
ｖ）次いで、エタノール（Ｎａｃａｌａｉ  Ｔｅｓｑｕｅ社製）４０ｍＬを加え、２０００ｒｐｍ、２０分の条件で遠心分離による固液分離を行って、洗浄処理を施した。
ｖｉ）次いで、アセトン（Ｎａｃａｌａｉ  Ｔｅｓｑｕｅ社製）４０ｍＬを加え、２０００ｒｐｍ、２０分の条件で遠心分離による固液分離を行って、洗浄処理を施した。
ｖｉｉ）その後、大気中６０℃で乾燥処理を行った。
【００５０】
以上のｉ）〜ｖｉｉ）の操作を３回繰り返して、シリル化酸化黒鉛を合計で２００ｍｇを得た。具体的には、上記（１−１）で得られた酸化黒鉛に対して上記ｉ）〜ｖｉｉ）の操作を行った後、得られた生成物に対して上記ｉ）〜ｖｉｉ）の操作を行い、得られた生成物に対してさらに上記ｉ）〜ｖｉｉ）の操作を行うことにより、酸化黒鉛に対して段階的にシリル化剤を反応させることでシリル化酸化黒鉛を得た。得られたシリル化酸化黒鉛を真空中にて１℃/ｍｉｎの昇温速度で５００℃まで昇温し、同温度で５時間焼成（熱処理）することにより、ピラー含有層状炭素材料を得た。以上の実験を５回繰り返して、１ｇのピラー含有層状炭素材料を得た。
【００５１】
（２）水素吸蔵炭素材料（リチウムドープされたピラー含有層状炭素材料）の作製
アルゴン雰囲気のグローブボックス内にて、金属リチウム箔（本城金属社製、厚み０．２ｍｍ）４８ｍｍｏｌ、ナフタレン（Ｎａｃａｌａｉ  Ｔｅｓｑｕｅ社製）２００ｍｇ、及び２−メチルテトラヒドロフラン（Ｎａｃａｌａｉ  Ｔｅｓｑｕｅ社製）２０ｍＬを混合し、リチウム−ナフタレン錯体溶液を調製した。次いで、上記（１）で得られたピラー含有層状炭素材料１ｇに上記リチウム−ナフタレン錯体溶液を加え、混合後２日間静置して、ピラー含有層状炭素材料の細孔構造内にリチウム元素を含有（ドープ）させた。その後、濾別することにより水素吸蔵炭素材料（リチウムドープされたピラー含有層状炭素材料）を得た。リチウム元素（Ｌｉ）の仕込み量と上記メチルトリクロロシランに含まれるシリコン元素（Ｓｉ）の仕込み量との比は、原子比で、Ｌｉ／Ｓｉ＝２．５であった。
【００５２】
実施例１で作製した水素吸蔵炭素材料（リチウムドープされたピラー含有層状炭素材料）のＳＥＭ写真（２７００倍）を図１に示す。上記測定方法により構成元素を同定したところ、上記熱処理後の試料において、Ｌｉ2ＳｉＯ3のピークが観測されたことから（図６参照）、Ｌｉ元素及びＳｉ元素の存在が確認された。
【００５３】
実施例１で作製した水素吸蔵炭素材料の細孔には、Ｌｉ元素に加えて、Ｌｉ元素をドープさせる際に用いた２−メチルテトラヒドロフラン及びナフタレンがドープされていた。このことは、水素吸蔵炭素材料の熱重量分析における昇温過程で急激な重量減少が見られたことによって確認された。熱重量分析の測定条件は次のとおりである。
【００５４】
測定装置    ：島津製作所ＴＧＡ−５０、
測定温度範囲：室温〜８００℃、
昇温速度    ：５℃／分。
【００５５】
＜比較例１＞
実施例１の（１−１）及び（１−２）に記載の方法に従って作製したピラー含有層状炭素材料（リチウムドープなし）を比較例１の水素吸蔵炭素材料とした。比較例１で作製した水素吸蔵炭素材料（ピラー含有層状炭素材料）のＳＥＭ写真（１５００倍）を図２に示す。
【００５６】
＜比較例２＞
天然黒鉛（伊藤黒鉛社製の「Ｚ−５Ｆ」）１０ｇに対して、実施例１の（２）に記載の方法に従ってリチウムドープ処理を施したもの（ピラー形成されていないリチウムドープされた天然黒鉛）を比較例２の水素吸蔵炭素材料とした。比較例２で作製した水素吸蔵炭素材料（ピラー形成されていないリチウムドープされた天然黒鉛）のＳＥＭ写真（３０００倍）を図３に示す。
【００５７】
＜参考例＞
酸化黒鉛の原料として用いた天然黒鉛（伊藤黒鉛社製の「Ｚ−５Ｆ」）を参考例とした。この天然黒鉛のＳＥＭ写真（１５００倍）を図４に示す。
【００５８】
得られた水素吸蔵炭素材料及び参考例の天然黒鉛について、平均粒子径、比表面積、平均層間距離を測定した結果を表１に示す。
【００５９】
【表１】
2018038987.tif 000003
【００６０】
比較例１と参考例との対比から、ピラー形成が層間距離を増大させることを確認できる。
【００６１】
図５に示されるとおり、比較例１で作製した水素吸蔵炭素材料（ピラー含有層状炭素材料）の水素吸着量は７０００Ｔｏｒｒにおいて約３ＮＬ／ｋｇ、比較例２で作製した水素吸蔵炭素材料（ピラー形成されていないリチウムドープされた天然黒鉛）の水素吸着量は７０００Ｔｏｒｒにおいて約１ＮＬ／ｋｇであった。これに対して、実施例１で作製した水素吸蔵炭素材料（リチウムドープされたピラー含有層状炭素材料）の水素吸着量は７０００Ｔｏｒｒにおいて５ＮＬ／ｋｇを超えており、比較例１の水素吸着量と比較例２の水素吸着量とを単純に足し合わせた値よりも有意に大きい水素吸着量を示した。
【図１】
2018038987.tif 000004
【図２】
2018038987.tif 000005
【図３】
2018038987.tif 000006
【図４】
2018038987.tif 000007
【図５】
2018038987.tif 000008
【図６】
2018038987.tif 000009